【手続補正書】
【提出日】平成19年8月14日(2007.8.14)
【手続補正１】
【補正対象書類名】明細書
【補正対象項目名】特許請求の範囲
【補正方法】変更
【補正の内容】
【特許請求の範囲】
【請求項１】  Ｃ2〜Ｃ20の非環式モノエチレン性不飽和化合物を対応する末端アルデヒドへと変換するための方法であって、第VIII族遷移金属および式Ｉ、式IIまたは式IIIを有する少なくとも１つの多座ホスファイト配位子の存在下で、該化合物をＣＯおよびＨ2と反応させる工程を具えたことを特徴とする方法
【化１】
2003509515.tif 000001
（式中、
それぞれのＲ1は、少なくとも１つのＲ1が−Ｒ3Ｚであることを条件として、独立的にＣ1〜Ｃ12のアルキル、Ｃ6〜Ｃ20のアリール、Ｆ、Ｃｌ、−ＣＯ2Ｒ4、−ＯＲ4、または−Ｒ3Ｚであり；
それぞれのＲ2は、独立的にＨ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−ＣＨＯ、−ＣＮまたは−ＣＦ3であり；
それぞれのＲ3は、独立的にＣ1〜Ｃ10のアルキレンであり；
それぞれのＲ4は、独立的にＣ1〜Ｃ12のアルキルまたはＣ6〜Ｃ20のアリールであり、
それぞれのＺは、−ＣＯ2Ｒ4、−ＣＨＯ、−Ｃ（Ｏ）Ｒ4、−Ｃ（Ｏ）ＳＲ4、−ＳＲ4、−Ｃ（Ｏ）ＮＲ5Ｒ6、−ＯＣ（Ｏ）Ｒ4、−ＯＣ（Ｏ）ＯＲ4、−Ｎ＝ＣＲ5Ｒ6、−Ｃ（Ｒ5）＝ＮＲ6，−Ｃ（Ｒ5）＝Ｎ−Ｏ−Ｒ6、−Ｐ（Ｏ）（ＯＲ4）（ＯＲ4）、−Ｓ（Ｏ）2Ｒ4、−Ｓ（Ｏ）Ｒ4、−Ｃ（Ｏ）ＯＣ（Ｏ）Ｒ4、−ＮＲ4ＣＯ2Ｒ4、−ＮＲ4Ｃ（Ｏ）ＮＲ5Ｒ6または−ＣＮであり；
それぞれのＲ4は、独立的にＣ1〜Ｃ12のアルキルまたはＣ6〜Ｃ20のアリールであり；
それぞれのＲ5は、独立的にＨ、Ｃ1〜Ｃ12のアルキルまたはＣ6〜Ｃ20のアリールであり；
それぞれのＲ6は、独立的にＨ、Ｃ1〜Ｃ12のアルキルまたはＣ6〜Ｃ20のアリールであり；
Ｑは、下式を有する２価架橋基であり：
【化２】
2003509515.tif 000002
ここで、
それぞれのＲ7は、独立的にＨ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−Ｃ（Ｒ5）＝Ｎ−Ｏ−Ｒ6、−ＣＨＯ、−ＣＮ、−ＣＦ3、−Ｃ（Ｒ5）＝ＮＲ6、−ＮＲ5Ｒ6、または−Ｒ3Ｚであり、および
それぞれのＲ8は、Ｈ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−ＣＮまたは−ＣＦ3である）。
【請求項２】  式Ｉ、式II、または式IIIを有する多座ホスファイト配位子
【化３】
2003509515.tif 000003
（式中、
それぞれのＲ1は、少なくとも１つのＲ1が−Ｒ3Ｚであることを条件として、独立的にＣ1〜Ｃ12のアルキル、Ｃ6〜Ｃ20のアリール、Ｆ、Ｃｌ、−ＣＯ2Ｒ4、−ＯＲ4、または−Ｒ3Ｚであり；
それぞれのＲ2は、独立的にＨ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−ＣＨＯ、−ＣＮまたは−ＣＦ3であり；
それぞれのＲ3は、独立的にＣ1〜Ｃ10のアルキレンであり；
それぞれのＲ4は、独立的にＣ1〜Ｃ12のアルキルまたはＣ6〜Ｃ20のアリールであり、
それぞれのＺは、−ＣＯ2Ｒ4、−ＣＨＯ、−Ｃ（Ｏ）Ｒ4、−Ｃ（Ｏ）ＳＲ4、−ＳＲ4、−Ｃ（Ｏ）ＮＲ5Ｒ6、−ＯＣ（Ｏ）Ｒ4、−ＯＣ（Ｏ）ＯＲ4、−Ｎ＝ＣＲ5Ｒ6、−Ｃ（Ｒ5）＝ＮＲ6，−Ｃ（Ｒ5）＝Ｎ−Ｏ−Ｒ6、−Ｐ（Ｏ）（ＯＲ4）（ＯＲ4）、−Ｓ（Ｏ）2Ｒ4、−Ｓ（Ｏ）Ｒ4、−Ｃ（Ｏ）ＯＣ（Ｏ）Ｒ4、−ＮＲ4ＣＯ2Ｒ4、−ＮＲ4Ｃ（Ｏ）ＮＲ5Ｒ6または−ＣＮであり；
それぞれのＲ4は、独立的にＣ1〜Ｃ12のアルキルまたはＣ6〜Ｃ20のアリールであり；
それぞれのＲ5は、独立的にＨ、Ｃ1〜Ｃ12のアルキルまたはＣ6〜Ｃ20のアリールであり；
それぞれのＲ6は、独立的にＨ、Ｃ1〜Ｃ12のアルキルまたはＣ6〜Ｃ20のアリールであり；
Ｑは、下式を有する２価架橋基であり：
【化４】
2003509515.tif 000004
ここで、
それぞれのＲ7は、独立的にＨ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−Ｃ（Ｒ5）＝Ｎ−Ｏ−Ｒ6、−ＣＨＯ、−ＣＮ、−ＣＦ3、−Ｃ（Ｒ5）＝ＮＲ6、−ＮＲ5Ｒ6、または−Ｒ3Ｚであり、および
それぞれのＲ8は、Ｈ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−ＣＮまたは−ＣＦ3である）。
【請求項３】  第VIII族金属と、式Ｉ、式IIまたは式IIIにより表される群から選択される多座ホスファイト配位子とを含むことを特徴とする触媒
【化５】
2003509515.tif 000005
（式中、
それぞれのＲ1は、少なくとも１つのＲ1が−Ｒ3Ｚであることを条件として、独立的にＣ1〜Ｃ12のアルキル、Ｃ6〜Ｃ20のアリール、Ｆ、Ｃｌ、−ＣＯ2Ｒ4、−ＯＲ4、または−Ｒ3Ｚであり；
それぞれのＲ2は、独立的にＨ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−ＣＨＯ、−ＣＮまたは−ＣＦ3であり；
それぞれのＲ3は、独立的にＣ1〜Ｃ10のアルキレンであり；
それぞれのＲ4は、独立的にＣ1〜Ｃ12のアルキルまたはＣ6〜Ｃ20のアリールであり、
それぞれのＺは、−ＣＯ2Ｒ4、−ＣＨＯ、−Ｃ（Ｏ）Ｒ4、−Ｃ（Ｏ）ＳＲ4、−ＳＲ4、−Ｃ（Ｏ）ＮＲ5Ｒ6、−ＯＣ（Ｏ）Ｒ4、−ＯＣ（Ｏ）ＯＲ4、−Ｎ＝ＣＲ5Ｒ6、−Ｃ（Ｒ5）＝ＮＲ6，−Ｃ（Ｒ5）＝Ｎ−Ｏ−Ｒ6、−Ｐ（Ｏ）（ＯＲ4）（ＯＲ4）、−Ｓ（Ｏ）2Ｒ4、−Ｓ（Ｏ）Ｒ4、−Ｃ（Ｏ）ＯＣ（Ｏ）Ｒ4、−ＮＲ4ＣＯ2Ｒ4、−ＮＲ4Ｃ（Ｏ）ＮＲ5Ｒ6または−ＣＮであり；
それぞれのＲ4は、独立的にＣ1〜Ｃ12のアルキルまたはＣ6〜Ｃ20のアリールであり；
それぞれのＲ5は、独立的にＨ、Ｃ1〜Ｃ12のアルキルまたはＣ6〜Ｃ20のアリールであり；
それぞれのＲ6は、独立的にＨ、Ｃ1〜Ｃ12のアルキルまたはＣ6〜Ｃ20のアリールであり；
Ｑは、下式を有する２価架橋基であり：
【化６】
2003509515.tif 000006
ここで、
それぞれのＲ7は、独立的にＨ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−Ｃ（Ｒ5）＝Ｎ−Ｏ−Ｒ6、−ＣＨＯ、−ＣＮ、−ＣＦ3、−Ｃ（Ｒ5）＝ＮＲ6、−ＮＲ5Ｒ6、または−Ｒ3Ｚであり、および
それぞれのＲ8は、Ｈ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−ＣＮまたはＣＦ3である）。
【手続補正２】
【補正対象書類名】明細書
【補正対象項目名】０１２６
【補正方法】変更
【補正の内容】
【０１２６】
先行技術と対照的に、少なくとも１つのＲ1基がＲ3Ｚである本発明の多座ホスファイト配位子は、３−ペンテンニトリルのヒドロホルミル化における高い選択性を与える。立体的に同等の配位子１（本発明の配位子）の性能と比較例の配位子１５の性能の比較は、３−ペンテンニトリルのヒドロホルミル化における選択性が、配位子１に関して１４％高いことを示す。同様に、配位子１は、３−ペンテン酸メチルのヒドロホルミル化においても、立体的に類似の比較例の配位子１５よりも良好に機能し、５−ホルミル吉草酸エステルの１０％高い選択性をもたらす。
以下に、本発明の好ましい態様を示す。
［１］  Ｃ2〜Ｃ20の非環式モノエチレン性不飽和化合物を対応する末端アルデヒドへと変換するための方法であって、第VIII族遷移金属および式Ｉ、式IIまたは式IIIを有する少なくとも１つの多座ホスファイト配位子の存在下で、該化合物をＣＯおよびＨ2と反応させる工程を具えたことを特徴とする方法
【化７】
2003509515.tif 000007
（式中、
それぞれのＲ1は、少なくとも１つのＲ1が−Ｒ3Ｚであることを条件として、独立的にＣ1〜Ｃ12のアルキル、Ｃ6〜Ｃ20のアリール、Ｆ、Ｃｌ、−ＣＯ2Ｒ4、−ＯＲ4、または−Ｒ3Ｚであり；
それぞれのＲ2は、独立的にＨ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−ＣＨＯ、−ＣＮまたは−ＣＦ3であり；
それぞれのＲ3は、独立的にＣ1〜Ｃ10のアルキレンであり；
それぞれのＲ4は、独立的にＣ1〜Ｃ12のアルキルまたはＣ6〜Ｃ20のアリールであり、
それぞれのＺは、−ＣＯ2Ｒ4、−ＣＨＯ、−Ｃ（Ｏ）Ｒ4、−Ｃ（Ｏ）ＳＲ4、−ＳＲ4、−Ｃ（Ｏ）ＮＲ5Ｒ6、−ＯＣ（Ｏ）Ｒ4、−ＯＣ（Ｏ）ＯＲ4、−Ｎ＝ＣＲ5Ｒ6、−Ｃ（Ｒ5）＝ＮＲ6，−Ｃ（Ｒ5）＝Ｎ−Ｏ−Ｒ6、−Ｐ（Ｏ）（ＯＲ4）（ＯＲ4）、−Ｓ（Ｏ）2Ｒ4、−Ｓ（Ｏ）Ｒ4、−Ｃ（Ｏ）ＯＣ（Ｏ）Ｒ4、−ＮＲ4ＣＯ2Ｒ4、−ＮＲ4Ｃ（Ｏ）ＮＲ5Ｒ6または−ＣＮであり；
それぞれのＲ4は、独立的にＣ1〜Ｃ12のアルキルまたはＣ6〜Ｃ20のアリールであり；
それぞれのＲ5は、独立的にＨ、Ｃ1〜Ｃ12のアルキルまたはＣ6〜Ｃ20のアリールであり；
それぞれのＲ6は、独立的にＨ、Ｃ1〜Ｃ12のアルキルまたはＣ6〜Ｃ20のアリールであり；
Ｑは、下式を有する２価架橋基であり：
【化８】
2003509515.tif 000008
ここで、
それぞれのＲ7は、独立的にＨ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−Ｃ（Ｒ5）＝Ｎ−Ｏ−Ｒ6、−ＣＨＯ、−ＣＮ、−ＣＦ3、−Ｃ（Ｒ5）＝ＮＲ6、−ＮＲ5Ｒ6、または−Ｒ3Ｚであり、および
それぞれのＲ8は、Ｈ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−ＣＮまたは−ＣＦ3である）。
［２］  前記配位子は式Ｉを有し、ここで
それぞれのＲ1は、独立的に−Ｒ3Ｚであり；
それぞれのＲ2は、独立的にＨ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−ＣＨＯ、−ＣＮまたは−ＣＦ3であり；
それぞれのＲ3は、独立的にＣ1〜Ｃ4のアルキレンであり；
それぞれのＺは、独立的に−ＣＯ2Ｒ4、−ＣＨＯ、−Ｃ（Ｏ）Ｒ4、−Ｃ（Ｏ）ＮＲ5Ｒ6、−ＯＣ（Ｏ）Ｒ4、−ＯＣ（Ｏ）ＯＲ4、−Ｎ＝ＣＲ5Ｒ6、または−Ｃ（Ｒ5）＝ＮＲ6であり；
Ｑは、下式を有する２価架橋基であり：
【化９】
2003509515.tif 000009
それぞれのＲ7は、独立的に−ＣＯ2Ｒ4、−Ｃ（Ｏ）Ｒ4、−Ｃ（Ｒ5）＝Ｎ−Ｏ−Ｒ6、−ＣＨＯ、−ＣＮ、または−Ｃ（Ｒ5）＝Ｎ（Ｒ6）であり、および
それぞれのＲ8は、独立的にＨ、Ｆ、Ｃｌ、Ｃ1〜Ｃ12のアルキル、Ｃ6〜Ｃ20のアリール、ＯＲ4、−ＣＯ2Ｒ4、−Ｃ（Ｏ）Ｒ4、−ＣＮまたは−ＣＦ3である
ことを特徴とする［１］に記載の方法。
［３］  それぞれのＲ2はＨであり、それぞれのＲ3はＣ1〜Ｃ3のアルキレンであり、およびそれぞれのＺは−ＣＯ2Ｒ4であることを特徴とする［２］に記載の方法。
［４］  前記第VIII族金属は、ロジウム、コバルト、イリジウム、パラジウムおよび白金から成る群から選択されることを特徴とする［３］に記載の方法。
［５］  前記金属は、ロジウムであることを特徴とする［４］に記載の方法。
［６］  前記ロジウムは、ロジウムの水素化物、ハロゲン化物、有機酸の塩、アセチルアセトナート、無機酸の塩、酸化物、カルボニル化合物またはアミン化合物の形態で添加されることを特徴とする［５］に記載の方法。
［７］  前記ロジウムは、ロジウムビス（カルボニル）ケトナートの形態で添加されることを特徴とする［６］に記載の方法。
［８］  前記非環式モノエチレン性不飽和化合物は、３−ペンテンニトリル、３−ペンテン酸、３−ペンテン酸アルキルまたは３−ペンテナールであることを特徴とする［７］に記載の方法。
［９］  前記配位子は、担体上にあることを特徴とする［８］に記載の方法。
［１０］  前記担体は、ポリスチレン樹脂であることを特徴とする［９］に記載の方法。
［１１］  式Ｉ、式II、または式IIIを有する多座ホスファイト配位子
【化１０】
2003509515.tif 000010
（式中、
それぞれのＲ1は、少なくとも１つのＲ1が−Ｒ3Ｚであることを条件として、独立的にＣ1〜Ｃ12のアルキル、Ｃ6〜Ｃ20のアリール、Ｆ、Ｃｌ、−ＣＯ2Ｒ4、−ＯＲ4、または−Ｒ3Ｚであり；
それぞれのＲ2は、独立的にＨ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−ＣＨＯ、−ＣＮまたは−ＣＦ3であり；
それぞれのＲ3は、独立的にＣ1〜Ｃ10のアルキレンであり；
それぞれのＲ4は、独立的にＣ1〜Ｃ12のアルキルまたはＣ6〜Ｃ20のアリールであり、
それぞれのＺは、−ＣＯ2Ｒ4、−ＣＨＯ、−Ｃ（Ｏ）Ｒ4、−Ｃ（Ｏ）ＳＲ4、−ＳＲ4、−Ｃ（Ｏ）ＮＲ5Ｒ6、−ＯＣ（Ｏ）Ｒ4、−ＯＣ（Ｏ）ＯＲ4、−Ｎ＝ＣＲ5Ｒ6、−Ｃ（Ｒ5）＝ＮＲ6，−Ｃ（Ｒ5）＝Ｎ−Ｏ−Ｒ6、−Ｐ（Ｏ）（ＯＲ4）（ＯＲ4）、−Ｓ（Ｏ）2Ｒ4、−Ｓ（Ｏ）Ｒ4、−Ｃ（Ｏ）ＯＣ（Ｏ）Ｒ4、−ＮＲ4ＣＯ2Ｒ4、−ＮＲ4Ｃ（Ｏ）ＮＲ5Ｒ6または−ＣＮであり；
それぞれのＲ4は、独立的にＣ1〜Ｃ12のアルキルまたはＣ6〜Ｃ20のアリールであり；
それぞれのＲ5は、独立的にＨ、Ｃ1〜Ｃ12のアルキルまたはＣ6〜Ｃ20のアリールであり；
それぞれのＲ6は、独立的にＨ、Ｃ1〜Ｃ12のアルキルまたはＣ6〜Ｃ20のアリールであり；
Ｑは、下式を有する２価架橋基であり：
【化１１】
2003509515.tif 000011
ここで、
それぞれのＲ7は、独立的にＨ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−Ｃ（Ｒ5）＝Ｎ−Ｏ−Ｒ6、−ＣＨＯ、−ＣＮ、−ＣＦ3、−Ｃ（Ｒ5）＝ＮＲ6、−ＮＲ5Ｒ6、または−Ｒ3Ｚであり、および
それぞれのＲ8は、Ｈ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−ＣＮまたは−ＣＦ3である）。
［１２］  前記配位子は式Ｉを有し、ここで
それぞれのＲ1は、独立的に−Ｒ3Ｚであり；
それぞれのＲ2は、独立的にＨ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−ＣＨＯ、−ＣＮまたは−ＣＦ3であり；
それぞれのＲ3は、独立的にＣ1〜Ｃ4のアルキレンであり；
それぞれのＺは、独立的に−ＣＯ2Ｒ4、−ＣＨＯ、−Ｃ（Ｏ）Ｒ4、−Ｃ（Ｏ）ＮＲ5Ｒ6、−ＯＣ（Ｏ）Ｒ4、−ＯＣ（Ｏ）ＯＲ4、−Ｎ＝ＣＲ5Ｒ6、または−Ｃ（Ｒ5）＝ＮＲ6であり；
Ｑは、下式を有する２価架橋基であり：
【化１２】
2003509515.tif 000012
それぞれのＲ7は、独立的に−ＣＯ2Ｒ4、−Ｃ（Ｏ）Ｒ4、−Ｃ（Ｒ5）＝Ｎ−Ｏ−Ｒ6、−ＣＨＯ、−ＣＮ、または−Ｃ（Ｒ5）＝Ｎ（Ｒ6）であり、および
それぞれのＲ8は、独立的にＨ、Ｆ、Ｃｌ、Ｃ1〜Ｃ12のアルキル、Ｃ6〜Ｃ20のアリール、ＯＲ4、−ＣＯ2Ｒ4、−Ｃ（Ｏ）Ｒ4、−ＣＮまたは−ＣＦ3である
ことを特徴とする［１１］に記載の多座ホスファイト配位子。
［１３］  それぞれのＲ2はＨであり、それぞれのＲ3はＣ1〜Ｃ3のアルキレンであり、それぞれのＺは−ＣＯ2Ｒ4であることを特徴とする［１２］に記載の多座ホスファイト配位子。
［１４］  第VIII族金属と、式Ｉ、式IIまたは式IIIにより表される群から選択される多座ホスファイト配位子とを含むことを特徴とする触媒
【化１３】
2003509515.tif 000013
（式中、
それぞれのＲ1は、少なくとも１つのＲ1が−Ｒ3Ｚであることを条件として、独立的にＣ1〜Ｃ12のアルキル、Ｃ6〜Ｃ20のアリール、Ｆ、Ｃｌ、−ＣＯ2Ｒ4、−ＯＲ4、または−Ｒ3Ｚであり；
それぞれのＲ2は、独立的にＨ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−ＣＨＯ、−ＣＮまたは−ＣＦ3であり；
それぞれのＲ3は、独立的にＣ1〜Ｃ10のアルキレンであり；
それぞれのＲ4は、独立的にＣ1〜Ｃ12のアルキルまたはＣ6〜Ｃ20のアリールであり、
それぞれのＺは、−ＣＯ2Ｒ4、−ＣＨＯ、−Ｃ（Ｏ）Ｒ4、−Ｃ（Ｏ）ＳＲ4、−ＳＲ4、−Ｃ（Ｏ）ＮＲ5Ｒ6、−ＯＣ（Ｏ）Ｒ4、−ＯＣ（Ｏ）ＯＲ4、−Ｎ＝ＣＲ5Ｒ6、−Ｃ（Ｒ5）＝ＮＲ6，−Ｃ（Ｒ5）＝Ｎ−Ｏ−Ｒ6、−Ｐ（Ｏ）（ＯＲ4）（ＯＲ4）、−Ｓ（Ｏ）2Ｒ4、−Ｓ（Ｏ）Ｒ4、−Ｃ（Ｏ）ＯＣ（Ｏ）Ｒ4、−ＮＲ4ＣＯ2Ｒ4、−ＮＲ4Ｃ（Ｏ）ＮＲ5Ｒ6または−ＣＮであり；
それぞれのＲ4は、独立的にＣ1〜Ｃ12のアルキルまたはＣ6〜Ｃ20のアリールであり；
それぞれのＲ5は、独立的にＨ、Ｃ1〜Ｃ12のアルキルまたはＣ6〜Ｃ20のアリールであり；
それぞれのＲ6は、独立的にＨ、Ｃ1〜Ｃ12のアルキルまたはＣ6〜Ｃ20のアリールであり；
Ｑは、下式を有する２価架橋基であり：
【化１４】
2003509515.tif 000014
ここで、
それぞれのＲ7は、独立的にＨ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−Ｃ（Ｒ5）＝Ｎ−Ｏ−Ｒ6、−ＣＨＯ、−ＣＮ、−ＣＦ3、−Ｃ（Ｒ5）＝ＮＲ6、−ＮＲ5Ｒ6、または−Ｒ3Ｚであり、および
それぞれのＲ8は、Ｈ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−ＣＮまたはＣＦ3である）。
［１５］  前記配位子は式Ｉを有し、ここで
それぞれのＲ1は、独立的に−Ｒ3Ｚであり；
それぞれのＲ2は、独立的にＨ、Ｆ、Ｃｌ、Ｃ1〜Ｃ12のアルキル、Ｃ6〜Ｃ20のアリール、−ＯＲ4、−ＣＯ2Ｒ4、−Ｃ（Ｏ）Ｒ4、−ＣＨＯ、−ＣＮまたは−ＣＦ3であり；
それぞれのＲ3は、独立的にＣ1〜Ｃ4のアルキレンであり；
それぞれのＺは、独立的に−ＣＯ2Ｒ4、−ＣＨＯ、−Ｃ（Ｏ）Ｒ4、−Ｃ（Ｏ）ＮＲ5Ｒ6、−ＯＣ（Ｏ）Ｒ4、−ＯＣ（Ｏ）ＯＲ4、−Ｎ＝ＣＲ5Ｒ6、または−Ｃ（Ｒ5）＝ＮＲ6であり；
Ｑは、下式を有する２価架橋基であり：
【化１５】
2003509515.tif 000015
ここで
それぞれのＲ7は、独立的に−ＣＯ2Ｒ4、−Ｃ（Ｏ）Ｒ4、−Ｃ（Ｒ5）＝Ｎ−Ｏ−Ｒ6、−ＣＨＯ、−ＣＮ、または−Ｃ（Ｒ5）＝Ｎ（Ｒ6）であり、および
それぞれのＲ8は、独立的にＨ、Ｆ、Ｃｌ、Ｃ1〜Ｃ12のアルキル、Ｃ6〜Ｃ20のアリール、ＯＲ4、−ＣＯ2Ｒ4、−Ｃ（Ｏ）Ｒ4、−ＣＮまたは−ＣＦ3である
ことを特徴とする［１４］に記載の触媒組成物。
［１６］  それぞれのＲ2はＨであり、それぞれのＲ3はＣ1〜Ｃ3のアルキレンであり、それぞれのＺは−ＣＯ2Ｒ4であることを特徴とする［１５］に記載の触媒組成物。
［１７］  前記金属は、ロジウム、コバルト、イリジウム、パラジウムおよび白金から成る群から選択されることを特徴とする［１６］に記載の触媒組成物。
［１８］  前記金属は、ロジウムであることを特徴とする［１７］に記載の触媒組成物。
［１９］  前記ロジウムは、ロジウムの水素化物、ハロゲン化物、有機酸の塩、アセチルアセトナート、無機酸の塩、酸化物、カルボニル化合物またはアミン化合物の形態にあることを特徴とする［１８］に記載の触媒組成物。
［２０］  前記ロジウムは、ロジウムビス（カルボニル）アセチルアセトナートの形態にあることを特徴とする［１９］に記載の触媒組成物。